(57)【要約】【課題】硬化速度を向上させつつ、長時間安定的に、高品質なフェノール樹脂発泡体を製造する。【解決手段】フェノール樹脂と、パラホルムアルデヒドと、発泡剤と、有機酸を含有する酸性硬化剤とを、混合機を用いて混合し、発泡性フェノール樹脂組成物を得る工程と、発泡性フェノール樹脂組成物を下面材上に吐出する工程とを含むことを特徴とする。【選択図】図１
2020139088.tif 000002
【特許請求の範囲】
【請求項１】
フェノール樹脂と、パラホルムアルデヒドと、発泡剤と、有機酸を含有する酸性硬化剤とを、混合機を用いて混合し、発泡性フェノール樹脂組成物を得る工程と、前記発泡性フェノール樹脂組成物を下面材上に吐出する工程とを含む、フェノール樹脂発泡体の製造方法。
【請求項２】
前記フェノール樹脂１００質量部に対して、前記パラホルムアルデヒドの添加量が、０．２質量部以上１０．０質量部以下である、請求項１に記載のフェノール樹脂発泡体の製造方法。
【請求項３】
前記混合機の出口温度が４５℃未満である、請求項１又は請求項２に記載のフェノール樹脂発泡体の製造方法。
【請求項４】
前記発泡性フェノール樹脂組成物を下面材上に吐出する工程に続いて、前記下面材上に吐出した発泡性フェノール樹脂組成物を発泡、硬化させつつ予成形を行う工程を含む、請求項１〜３のいずれか一項に記載のフェノール樹脂発泡体の製造方法。
【請求項５】
前記予成形を行う工程の空間温度が４５℃以上７０℃以下である、請求項１〜４のいずれか一項に記載のフェノール樹脂発泡体の製造方法。
【請求項６】
前記発泡性フェノール樹脂組成物を得る工程は、前記パラホルムアルデヒドを予め前記フェノール樹脂と混練させておく工程を含む、請求項１〜５のいずれか一項に記載のフェノール樹脂発泡体の製造方法。
【請求項７】
前記パラホルムアルデヒドの平均粒径ｄｖ５０が、１０μｍ以上１０００μｍ以下である、請求項１〜６のいずれか一項に記載の製造方法。
【発明の詳細な説明】
【技術分野】
【０００１】
本発明は、フェノール樹脂発泡体の製造方法に関し、更に詳しくは、断熱性能及び機械的物性が良好なフェノール樹脂発泡体の効率的な製造方法に関する。
【背景技術】
【０００２】
近年の省エネルギーの意識向上や次世代省エネ基準の義務化などにより、住宅には高い断熱性及び気密性が求められてきている。このような中、発泡プラスチック系断熱材、とりわけ、高い断熱性能を有するフェノール樹脂発泡体が、難燃性、耐熱性を持ち合わせていることから建築材料や産業資材としても好ましく、その需要は飛躍的に高まってきており、フェノール樹脂発泡体の品質を維持しつつ、生産性、すなわち硬化反応速度を向上させる、高速成形技術が求められている。
【０００３】
フェノール樹脂発泡体の成形速度を高めるためには、例えば、特許文献１の［０００８］に記載されているように、一般的には、使用する酸触媒量を増やしたり、成形温度を高めたりすることが試みられる。しかし、酸触媒量を増やし過ぎると独立気泡率が低下する等物性への影響も懸念される上に、フェノール樹脂発泡体は熱硬化性樹脂の発泡体であって不可逆的な硬化反応を利用して作られるため、酸触媒量を増やすことによる樹脂の硬化反応の促進により設備が汚れやすくなる。また、成形温度を高めすぎると、特許文献２や特許文献３に記載されているように、硬化反応性が高まり高速成形が可能であるものの、発泡及び硬化時に、発泡体内部の反応熱の影響を受け過ぎ、熱が籠る。その結果、フェノール樹脂発泡体の独立気泡率が低下、すなわち、断熱性能が悪化しやすく、フェノール樹脂発泡体を長時間安定的に高速成形することはこれまで難しかった。
【０００４】
これに対して、硬化速度を調整する手段として、特許文献４及び特許文献５には、発泡剤として炭酸塩を利用することを前提に、酸性硬化剤としてナフタレンスルホン酸ホルマリン縮合物とアリールスルホン酸との混合物を使用し、更に硬化剤の成分割合や使用量を特定することで、発泡及び硬化速度を調整しようとする試みがなされている。
【０００５】
また、長時間安定的に製造する技術として、特許文献６では、熱硬化性樹脂発泡体を製造するにあたり、幅方向の厚み斑精度を向上させ、幅方向に均一厚みの熱硬化性樹脂発泡板を、効率的に、且つ、長時間安定的に製造することを目的として、熱硬化性樹脂、発泡剤、及び硬化剤が混合された樹脂組成物を、複数分配された流路により、ダイの複数の流入口から該ダイの内部に供給して滞留させ、ダイリップ吐出口から表面材上に板状に吐出させる、熱硬化性樹脂発泡板の製造方法が提案されている。この技術により、２０時間連続的に幅方向厚み差の少ないフェノール樹脂発泡板を得ることができるとされている。
【先行技術文献】
【特許文献】
【０００６】
【特許文献１】特開平９−２６３６５２号公報
【特許文献２】国際公開第２０１１／０７４６１１号
【特許文献３】国際公開第２０１４／１３３０２３号
【特許文献４】特開平０７−１８８４４６号公報
【特許文献５】特開平０７−１７３３１５号公報
【特許文献６】国際公開第２００９／０６６６２１号
【発明の概要】
【発明が解決しようとする課題】
【０００７】
しかし、特許文献４及び特許文献５においては、発泡剤が炭酸塩に限定された上に、発泡と硬化速度の緩和、すなわち遅延を目的としており、特許文献４及び特許文献５に記載された製造方法にて実施したところ、独立気泡率の低下が顕著である上、発泡を調整させつつ硬化速度を向上させる技術にはなり得ないことも確認できた。
【０００８】
また、特許文献６においては、長時間の連続運転は可能であるものの、硬化速度を向上させる技術ではないため、成形速度を上げようとすると、硬化不十分となり、所望の物性のフェノール樹脂発泡板を得ることが出来なくなること、及び、ダイ周辺設備が汚れやすくなることがわかった。
【０００９】
すなわち、硬化速度を向上させつつ、長時間安定的に、高品質なフェノール樹脂発泡体を製造する技術が求められてきた。
【課題を解決するための手段】
【００１０】
そこで、本発明者は、上記課題を解決すべく更に検討を重ねたところ、フェノール樹脂と、発泡剤と、有機酸を含有する酸性硬化剤とを含む発泡性フェノール樹脂組成物中に、パラホルムアルデヒドを含有させることで、硬化速度を向上させつつ、設備汚れを抑制し、長時間安定的に、高品質なフェノール樹脂発泡体を製造できることを見出した。
【００１１】
すなわち、本発明は以下の［１］〜［７］を提供する。
【００１２】
［１］フェノール樹脂と、パラホルムアルデヒドと、発泡剤と、有機酸を含有する酸性硬化剤とを、混合機を用いて混合し、発泡性フェノール樹脂組成物を得る工程と、前記発泡性フェノール樹脂組成物を下面材上に吐出する工程とを含む、フェノール樹脂発泡体の製造方法。
［２］前記フェノール樹脂１００質量部に対して、前記パラホルムアルデヒドの添加量が、０．２質量部以上１０．０質量部以下である、［１］に記載のフェノール樹脂発泡体の製造方法。
［３］前記混合機の出口温度が４５℃未満である、［１］又は［２］に記載のフェノール樹脂発泡体の製造方法。
［４］前記発泡性フェノール樹脂組成物を下面材上に吐出する工程に続いて、前記下面材上に吐出した発泡性フェノール樹脂組成物を発泡、硬化させつつ予成形を行う工程を含む、［１］〜［３］のいずれか一項に記載のフェノール樹脂発泡体の製造方法。
［５］前記予成形を行う工程の空間温度が４５℃以上７０℃以下である、［１］〜［４］のいずれか一項に記載のフェノール樹脂発泡体の製造方法。
［６］前記発泡性フェノール樹脂組成物を得る工程は、前記パラホルムアルデヒドを予め前記フェノール樹脂と混練させておく工程を含む、［１］〜［５］のいずれか一項に記載のフェノール樹脂発泡体の製造方法。
［７］前記パラホルムアルデヒドの平均粒径ｄｖ５０が、１０μｍ以上１０００μｍ以下である、［１］〜［６］のいずれか一項に記載の製造方法。
【発明の効果】
【００１３】
本発明によれば、フェノール樹脂にパラホルムアルデヒドを添加することで、設備汚れを抑制しつつも、発泡及び硬化させることによる成形速度を向上させることができる。
【図面の簡単な説明】
【００１４】
【図１】フェノール樹脂発泡板の硬化レベルの評価方法を説明する図である。
【発明を実施するための形態】
【００１５】
以下、本発明をその好適な実施形態に則して詳細に説明する。なお、本発明は、以下の実施形態に限定されるものではなく、その要旨の範囲内で種々変形して実施できる。
【００１６】
＜フェノール樹脂発泡体及びフェノール樹脂発泡板＞
本実施形態におけるフェノール樹脂発泡体（以下、「発泡体」という場合がある。）は、硬化反応によって形成されたフェノール樹脂硬化体中に多数の気泡が分散した状態で存在するものであり、中でも板状になったものをフェノール樹脂発泡板（以下、「発泡板」という場合がある。）と定義する。板状にする際には、一般的にフェノール樹脂発泡体の少なくとも上下面に設けられた面材を備える積層体として得られる。そして、本実施形態の発泡板は、独立気泡率が高く、優れた長期断熱性能を有している。なお、本実施形態における「厚み方向」とは、発泡板の三辺のうち最も短い辺の寸法を指し、通常、発泡板の製造時に下面材上の発泡性フェノール樹脂組成物が発泡して成長する方向である。
【００１７】
また、フェノール樹脂発泡体は、これを単体で使用する他、外部部材と接合させて様々な用途に用いられている。外部部材の例としては、ボード状材料およびシート状・フィルム状材料の１およびその組み合わせがある。ボード状材料としては、普通合板、構造用合板、パーティクルボード、ＯＳＢ、などの木質系ボード、および、木毛セメント板、木片セメント板、石膏ボード、フレキシブルボード、ミディアムデンシティファイバーボード、ケイ酸カルシウム板、ケイ酸マグネシウム板、火山性ガラス質複層板などが好適である。また、シート状・フィルム状材料としては、ポリエステル不織布、ポリプロピレン不織布、無機質充填ガラス繊維不織布、ガラス繊維不織布、紙、炭酸カルシウム紙、ポリエチレン加工紙、ポリエチレンフィルム、プラスチック系防湿フィルム、アスファルト防水紙、アルミニウム箔（孔あり・孔なし）などが好適である。
【００１８】
本実施形態のフェノール樹脂発泡体の密度は、１５ｋｇ／ｍ3以上５０ｋｇ／ｍ3以下であり、好ましくは２０ｋｇ／ｍ3以上４０ｋｇ／ｍ3以下である。密度が１５ｋｇ／ｍ3以上であると圧縮強度、曲げ強さ等の機械的強度が確保でき、発泡体の取り扱い時に破損が起こることを回避することができる。一方、密度が５０ｋｇ／ｍ3以下であると、樹脂部の伝熱が増大しにくいため、断熱性能を保つことができる。なお、フェノール樹脂発泡体の密度は、主に、発泡剤の割合、発泡性フェノール樹脂組成物の温度、更には、発泡剤の添加量と酸性硬化剤として用いられる有機酸の添加量との比、温度や滞留時間等の硬化条件などの変更により所望の値に調整できる。
【００１９】
フェノール樹脂発泡体の独立気泡率は、８５％以上であり、好ましくは９０％以上、より好ましくは９５％以上である。独立気泡率が８５％未満であると、フェノール樹脂発泡体中の発泡剤が空気と置換して長期の断熱性能が低下する傾向が生じるという懸念がある。なお、フェノール樹脂発泡体の独立気泡率は、例えば、フェノール樹脂の反応性や温度の調整、発泡剤の添加量、酸性硬化剤として用いられる有機酸の添加量との比、更には、硬化条件などの変更により所望の値に調整できる。
【００２０】
フェノール樹脂発泡体の平均気泡径は、好ましくは７０μｍ以上１８０μｍ以下であり、より好ましくは７０μｍ以上１５０μｍ以下、更に好ましくは、７０μｍ以上１３０μｍ以下である。平均気泡径が７０μｍ以上であると、発泡体の密度が高くなることを抑制できる。この結果、発泡体における樹脂部の伝熱割合を低減できるため、フェノール樹脂発泡体の断熱性能を確保することができる。また、逆に平均気泡径が１８０μｍを超えると、輻射による熱伝導率が増加するようになり、発泡体の断熱性能が低下するおそれがある。なお、フェノール樹脂発泡体の平均気泡径は、フェノール樹脂の反応性や温度の調整、発泡核剤の添加量、発泡剤の添加量、酸性硬化剤として用いられる有機酸の添加量との比、更には、硬化条件などの変更により所望の値に調整できる。
【００２１】
フェノール樹脂としては、アルカリ金属水酸化物またはアルカリ土類金属水酸化物によって合成するレゾール型フェノール樹脂を用いる。
【００２２】
フェノール樹脂の合成時のフェノール類対アルデヒド類の出発モル比は１：１から１：４．５の範囲内が好ましく、より好ましくは１：１．５から１：２．５の範囲内である。
【００２３】
ここで、本実施形態においてフェノール樹脂合成の際に好ましく使用されるフェノール類は、フェノール自体、及び他のフェノール類であり、他のフェノール類の例としては、レゾルシノール、カテコール、ｏ−、ｍ−及びｐ−クレゾール、キシレノール類、エチルフェノール類、ｐ−ｔｅｒｔブチルフェノール等が挙げられる。また、２核フェノール類も使用できる。
また、アルデヒド類は、アルデヒド源となり得る化合物であればよく、アルデヒド類としては、ホルムアルデヒド自体、及び他のアルデヒド類やその誘導体を用いることが好ましい。他のアルデヒド類の例としては、グリオキサール、アセトアルデヒド、クロラール、フルフラール、ベンズアルデヒド等が挙げられる。
【００２４】
レゾール型フェノール樹脂は、フェノール類とアルデヒド類とを原料としてアルカリ触媒により４０〜１００℃の温度範囲で加熱して合成する。また、必要に応じてレゾール型フェノール樹脂の合成時、もしくは合成後に尿素、ジシアンジアミドやメラミン等の添加剤を添加してもよい。これら添加剤を添加する場合は予めアルカリ触媒でメチロール化した尿素をレゾール型フェノール樹脂に混合することがより好ましい。合成後のレゾール型フェノール樹脂は、通常過剰な水分を含んでいるので、発泡に際し、発泡に適した水分量に調整する。
【００２５】
また、フェノール樹脂には界面活性剤が添加されるが、それ以外の添加剤として、脂肪族炭化水素または高沸点の脂環式炭化水素、或いは、それらの混合物や、エチレングリコール、ジエチレングリコール等の粘度調整用の希釈剤、その他必要に応じてマテリアルリサイクル粉体やその他添加剤を添加してもよい。本明細書において、これらの添加剤を加える場合、「フェノール樹脂」とは界面活性剤等の添加剤を加える前のものを指し、添加剤を加えた後のものを「フェノール樹脂組成物」と称する。そして、本明細書では、「フェノール樹脂」又は「フェノール樹脂組成物」に対してパラホルムアルデヒドを添加したものを「パラホルムアルデヒド添加フェノール樹脂組成物」と称し、「パラホルムアルデヒド添加フェノール樹脂組成物」に対して、少なくとも、発泡剤および酸性硬化剤を添加して発泡性および硬化性を付与したもの、あるいはフェノール樹脂と、パラホルムアルデヒドと、発泡剤と、酸性硬化剤とを混合して得られたものを「発泡性フェノール樹脂組成物」と称する。また、フェノール樹脂発泡体形成後の樹脂部分を「フェノール樹脂硬化体」と称する。
【００２６】
フェノール樹脂、フェノール樹脂組成物、又は、パラホルムアルデヒド添加フェノール樹脂組成物の４０℃における粘度は、好ましくは５，０００ｍＰａ・ｓ以上１００，０００ｍＰａ・ｓ以下であり、より好ましくは７，０００ｍＰａ・ｓ以上５０，０００ｍＰａ・ｓ以下であり、さらに好ましくは９，０００ｍＰａ・ｓ以上３０，０００ｍＰａ・ｓ以下である。また、フェノール樹脂、フェノール樹脂組成物、又は、パラホルムアルデヒド添加フェノール樹脂組成物の水分量は１．５質量％以上３０質量％以下が好ましい。
【００２７】
発泡性フェノール樹脂組成物に含まれる、発泡剤及び発泡核剤は、フェノール樹脂、フェノール樹脂組成物、又は、パラホルムアルデヒド添加フェノール樹脂組成物に予め添加しておいてもよいし、酸性硬化剤と同時に添加してもよい。
【００２８】
界面活性剤としては、フェノール樹脂発泡体の製造に一般に使用されるものを使用できるが、中でもノニオン系の界面活性剤が効果的であり、例えば、エチレンオキサイドとプロピレンオキサイドの共重合体であるアルキレンオキサイドや、アルキレンオキサイドとヒマシ油との縮合物、アルキレンオキサイドと、ノニルフェノール、ドデシルフェノールのようなアルキルフェノールとの縮合生成物、アルキルエーテル部分の炭素数が１４〜２２のポリオキシエチレンアルキルエーテル、更にはポリオキシエチレン脂肪酸エステル等の脂肪酸エステル類、ポリジメチルシロキサン等のシリコーン系化合物、ポリアルコール類等が好ましい。これらの界面活性剤は単独で用いてもよいし、二種類以上を組み合わせて用いてもよい。また、その使用量については特に制限はないが、フェノール樹脂１００質量部当たり０．３〜１０質量部の範囲で好ましく使用される。
【００２９】
本発明は、フェノール樹脂又はフェノール樹脂組成物にパラホルムアルデヒドを添加することを特徴とする。パラホルムアルデヒドとしては、フェノール樹脂の製造原料等として市販されているものを使用できるが、一般的には、ポリオキシメチレングリコールとして、８から１００程度の重合度を有するものであり、その純度は一般的に８０％から９５％程度である。不純物は、主に水であり、一般的に吸着水や結合水として存在し、その性状は、白色の固体（粒状、粉末状）であることが多い。
【００３０】
パラホルムアルデヒドの平均粒径ｄｖ５０は、１０μｍ以上１０００μｍ以下であることが好ましく、２０μｍ以上５００μｍ以下であることがより好ましく、２０μｍ以上３００μｍ以下であることが更に好ましく、２０μｍ以上２００μｍ以下であることが最も好ましい。１０μｍ以上であると粉体としての取り扱い性に優れ、また、１０００μｍ以下であるとフェノール樹脂又はフェノール樹脂組成物との混練分散性が良好となる上、単位粒子当たりの表面積が大きくなることからパラホルムアルデヒドとしての活性を生かすことができる。
【００３１】
パラホルムアルデヒドをフェノール樹脂又はフェノール樹脂組成物に添加することで、特に混合機周辺の設備汚れを抑制しつつ、発泡性フェノール樹脂組成物の硬化反応性を高めること、すなわちフェノール樹脂発泡体の硬化速度を向上させることができることを見出した。この特徴に関しては、パラホルムアルデヒドが解重合しつつフェノール樹脂又はフェノール樹脂組成物と反応するものと考えられるが、４５℃未満の低温では解重合速度は遅く、４５℃を超えた条件にて解重合速度が高められ、硬化反応に寄与するものと推察される。
【００３２】
すなわち、混合機の出口温度を４５℃未満に制御すること、及び、後述する吐出後の予成形を行うこと、更には予成形工程の空間温度を４５℃以上とすることが好ましい。
【００３３】
なお、パラホルムアルデヒドの添加量は、フェノール樹脂との相性や、温度、滞留時間等の発泡・硬化条件により変わり得るが、フェノール樹脂１００質量部に対して、０．２質量部以上１０．０質量部以下であることが好ましく、０．４質量部以上５．０質量部以下であることがより好ましく、０．４質量部以上３．５質量部以下であることが更に好ましく、０．６質量部以上２．５質量部以下であることが最も好ましい。０．２質量部以上であると、パラホルムアルデヒドの添加効果が発現しやすく、１０．０質量部以下であると、固体状であるパラホルムアルデヒドとフェノール樹脂との混練性も良好、かつ、硬化と発泡のタイミングを調整しやすくなり、所望の物性のフェノール樹脂発泡体が得られやすくなる。
【００３４】
フェノール樹脂組成物又はパラホルムアルデヒド添加フェノール樹脂組成物に加える発泡剤としては、炭化水素、ハイドロフルオロカーボン、塩素化ハイドロフルオロオレフィン、非塩素化ハイドロフルオロオレフィン、および、塩素化炭化水素等を用いることが好ましい。
【００３５】
炭化水素としては、炭素数が３〜７の環状または鎖状のアルカン、アルケン、アルキンが好ましく、具体的には、ノルマルブタン、イソブタン、シクロブタン、ノルマルペンタン、イソペンタン、シクロペンタン、ネオペンタン、ノルマルヘキサン、イソヘキサン、２，２−ジメチルブタン、２，３−ジメチルブタン、シクロヘキサン、等を挙げることができる。その中でも、ノルマルペンタン、イソペンタン、シクロペンタン、ネオペンタンのペンタン類およびノルマルブタン、イソブタン、シクロブタンのブタン類が好適に用いられる。
【００３６】
ハイドロフルオロカーボンとしては、ハイドロフルオロプロペン、ハイドロクロロフルオロプロペン、ハイドロブロモフルオロプロペン、ハイドロフルオロブテン、ハイドロクロロフルオロブテン、ハイドロブロモフルオロブテン、ハイドロフルオロエタン、ハイドロクロロフルオロエタン、ハイドロブロモフルオロエタン等を挙げることができる。
【００３７】
塩素化ハイドロフルオロオレフィンとしては、１−クロロ−３，３，３−トリフルオロプロペン（例えば、ハネウェルジャパン株式会社製、製品名：Ｓｏｌｓｔｉｃｅ（登録商標）ＬＢＡ）などが挙げられる。
【００３８】
非塩素化ハイドロフルオロオレフィンとしては、１，３，３，３−テトラフルオロ−１−プロペン（例えば、ハネウェルジャパン株式会社製、製品名：Ｓｏｌｓｔｉｃｅ（登録商標）１２３４ｚｅ）、２，３，３，３−テトラフルオロ−１−プロペン、１，１，１，４，４，４−ヘキサフルオロ−２−ブテンなどが挙げられる。
【００３９】
塩素化ハイドロフルオロオレフィン又は非塩素化ハイドロフルオロオレフィンを使用する場合、全発泡剤におけるこれら発泡剤の含有割合は、３０質量％以上であることが好ましい。
【００４０】
塩素化炭化水素としては、炭素数が２〜５の直鎖状または分岐状の塩素化脂肪族炭化水素を好ましく利用できる。結合している塩素原子の数は１〜４が好ましく、例えば、ジクロロエタン、プロピルクロリド、イソプロピルクロリド、ブチルクロリド、イソブチルクロリド、ペンチルクロリド、イソペンチルクロリドなどが挙げられる。これらのうち、クロロプロパンであるプロピルクロリド、イソプロピルクロリドが、より好ましく用いられる。
【００４１】
なお、上述の発泡剤は、単独で用いてもよいし、２種類以上を組み合わせてもよく、任意に選択できる。
【００４２】
発泡性フェノール樹脂組成物中の好ましい発泡剤の量は、発泡剤の種類、フェノール樹脂、フェノール樹脂組成物、又は、パラホルムアルデヒド添加フェノール樹脂組成物との相性や、温度、滞留時間等の発泡・硬化条件により変わり得るが、フェノール樹脂又はフェノール樹脂組成物１００質量部に対して、１０．０質量部以下であり、４．５質量部以上１０．０質量部以下であることがより好ましく、５．０質量部以上９．０質量部以下であることが更に好ましい。
【００４３】
本実施形態においては、フェノール樹脂発泡体の製造に発泡核剤をさらに使用してもよい。発泡核剤としては、窒素、ヘリウム、アルゴン、空気などの、発泡剤よりも沸点が５０℃以上低い低沸点物質のような気体発泡核剤を添加することができる。また、水酸化アルミニウム粉、酸化アルミニウム粉、炭酸カルシウム粉、タルク、はくとう土（カオリン）、珪石粉、珪砂、マイカ、珪酸カルシウム粉、ワラストナイト、ガラス粉、ガラスビーズ、フライアッシュ、シリカフューム、石膏粉、ホウ砂、スラグ粉、アルミナセメント、ポルトランドセメント等の無機粉、および、フェノール樹脂発泡体の粉砕粉のような有機粉等の固体発泡核剤を添加することもできる。これらは、単独で使用してもよいし、気体及び固体の区別なく、２種類以上を組み合わせて使用してもよい。発泡核剤の添加タイミングは、発泡性フェノール樹脂組成物を得るための混合を行う混合機内に供給されていればよく、任意に決めることができる。
【００４４】
気体発泡核剤の発泡剤に対する添加量は、発泡剤の量を１００質量％として、０．２質量％以上１．０質量％以下であることが好ましく、０．３質量％以上０．５質量％以下であることがより好ましい。また、固体発泡核剤の添加量は、フェノール樹脂、フェノール樹脂組成物、又は、パラホルムアルデヒド添加フェノール樹脂組成物の１００質量部に対して、３．０質量部以上１０．０質量部以下であることが好ましく、４．０質量部以上８．０質量部以下であることがより好ましい。
【００４５】
発泡性フェノール樹脂組成物に加える酸性硬化剤としては、酸成分として有機酸を含むものを用いる必要がある。有機酸としては、アリールスルホン酸、或いは、これらの無水物が好ましい。アリールスルホン酸およびその無水物としては、トルエンスルホン酸、キシレンスルホン酸、フェノールスルホン酸、置換フェノールスルホン酸、キシレノールスルホン酸、置換キシレノールスルホン酸、ドデシルベンゼンスルホン酸、ベンゼンスルホン酸、ナフタレンスルホン酸等、および、それらの無水物が挙げられる。これらは、一種類で用いても、二種類以上組み合わせてもよい。なお、本実施形態では、硬化助剤として、レゾルシノール、クレゾール、サリゲニン（ｏ−メチロールフェノール）、ｐ−メチロールフェノール等を添加してもよい。また、これらの硬化剤は、エチレングリコール、ジエチレングリコール等の溶媒で希釈してもよい。
【００４６】
酸性硬化剤の使用量は、その種類により異なり、キシレンスルホン酸８０質量％とジエチレングリコール２０質量％との混合物を使用する場合には、フェノール樹脂、フェノール樹脂組成物、又は、パラホルムアルデヒド添加フェノール樹脂組成物の１００質量部に対して、好ましくは６質量部以上１６質量部以下、より好ましくは８質量部以上１３質量部以下で使用される。
【００４７】
フェノール樹脂発泡体の少なくとも上下面に配される面材としては、可撓性を有する面材（可撓性面材）が用いられる。使用される可撓性面材としては、主成分がポリエステル、ポリプロピレン、ナイロン等からなる不織布及び織布や、クラフト紙、ガラス繊維混抄紙、水酸化カルシウム紙、水酸化アルミニウム紙、珪酸マグネシウム紙等の紙類や、ガラス繊維不織布のような無機繊維の不織布等が好ましく、これらは混合（または積層）して用いてもよい。中でも、得られるフェノール樹脂発泡体積層板から面材を剥離し母材のみを利用する場合には、剥離後に廃棄可能な安価な紙類が好ましい。これら面材は、通常ロール状の形態で提供されている。更に、可撓性面材としては、難燃剤等の添加剤を混練したものを用いても構わない。なお、面材とフェノール樹脂発泡体との接着方法は特に限定されるものではなく、フェノール樹脂発泡体が面材表面で熱硬化する際の固着力によるものや、エポキシ樹脂等の接着剤を使用したものでも構わない。
【００４８】
＜フェノール樹脂発泡体の製造方法＞
次に、上述したフェノール樹脂発泡体の製造方法について説明する。
【００４９】
フェノール樹脂発泡体の製造方法は、好適には、フェノール樹脂と、パラホルムアルデヒドと、発泡剤と、有機酸を含有する酸性硬化剤とを、混合機を用いて混合し、発泡性フェノール樹脂組成物を得る混合工程と、発泡性フェノール樹脂組成物を下面材上に吐出する吐出工程と、下面材上に吐出した発泡性フェノール樹脂組成物を発泡、硬化させつつ予成形を行う工程と、発泡および硬化反応を行わせる主工程である本成形を行う工程と、その後に発泡性フェノール樹脂組成物中の水分を放散させる後硬化を行う工程と、を備える連続製造方式を採用することが可能である。
【００５０】
連続製造方式においては、下面材上に吐出した発泡性フェノール樹脂組成物を上面材で被覆した後、発泡及び硬化させながら上下方向から均すように予成形し、その後、本成形工程で発泡及び硬化を進めつつ板状に成形していくことが好ましい。
【００５１】
パラホルムアルデヒドは、混合機を用いて混合する混合工程で添加される。パラホルムアルデヒドとフェノール樹脂との混練性を高め、より効率的かつ安定的にフェノール樹脂発泡体を得るためには、上記混合工程は、パラホルムアルデヒドとフェノール樹脂とを予め混練させてパラホルムアルデヒド添加フェノール樹脂組成物を得る工程を含むことが好ましい。なお、レゾール原料としてパラホルムアルデヒドを用いた場合には、レゾール合成過程で、高温時にパラホルムアルデヒドが解重合し、フェノールとの反応で消費されてしまうため好ましくない。また、余剰分を見越して原料として多くパラホルムアルデヒドを添加した場合でも、高温での工程（フェノール樹脂合成及び反応液の濃縮工程）等において、パラホルムアルデヒドの解重合が起こりホルムアルデヒドに形態を変えることとなるが、解重合したホルムアルデヒドがそのまま混合工程において過剰に存在すると、設備を汚す原因となるため好ましくないばかりか、独立気泡率の高いフェノール樹脂発泡体が得られない。このことから、パラホルムアルデヒドは、フェール樹脂もしくはフェノール樹脂組成物に添加することが好ましい。
【００５２】
パラホルムアルデヒドをフェノール樹脂もしくはフェノール樹脂組成物に添加し、混練する方法としては、特に限定されず、ハンドミキサーやピンミキサー等を利用して混合してもよいし、二軸押し出し機、混練機等を用いても良い。
【００５３】
発泡性フェノール樹脂組成物を得るために使用する混合機（ミキサー）は、特に限定されないが、特開平１０−２２５９９３号公報に開示されたものを使用することができる。すなわち、混合部及び分配部はそれぞれ温度調整を可能にするための温調用ジャケットを備えており、分配部に入る前の混合部の出口（攪拌終了部）に温度計を設置し、発泡性フェノール樹脂組成物の温度を管理する。本発明においては、パラホルムアルデヒドの解重合反応を抑制する、すなわち、設備、特に混合機（混合部と分配部）を汚さないために、混合機の出口温度は４５℃未満とすることが好ましい。
【００５４】
連続製造方式における、予成形工程および本成形工程において、夫々予成形および本成形を行う方法としては、スラット型ダブルコンベアを利用する方法や、金属ロールもしくは鋼板を利用する方法、さらには、これらを複数組み合わせて利用する方法等、製造目的に応じた種々の方法が挙げられる。このうち、例えば、スラット型ダブルコンベアを利用して成形する場合には、上下の面材で被覆された発泡性フェノール樹脂組成物をスラット型ダブルコンベア中へ連続的に案内した後、加熱しながら上下方向から圧力を加えて、所定の厚みに調整しつつ、発泡および硬化させ、板状に成形することができる。
【００５５】
予成形を行う工程の加熱温調条件は、空間温度として４５℃以上７０℃以下であることが好ましい。予成形を行う工程の空間温度が、４５℃以上であると、混合機で反応性を抑制されたパラホルムアルデヒド含有の発泡性フェノール樹脂組成物の硬化反応性が一気に高まり高速成形が実現しやすい。一方、７０℃以下であると、混合機で反応性を抑制されたパラホルムアルデヒドを添加した発泡性フェノール樹脂組成物の硬化が過剰に高まるのを抑制することで、発泡と硬化のタイミングを合わせやすい。
【００５６】
予成形工程に続く本成形工程の加熱温調条件は、７０℃以上１００℃以下であることが好ましい。該区間において、無端スチールベルト型ダブルコンベアまたはスラット型ダブルコンベア、もしくはロール等を用いて本成形を行うことができる。７０℃以上であると、硬化が促進される傾向にある。一方、１００℃を超えると、硬化反応性が高まり高速成形が可能であるものの、発泡及び硬化時に、発泡体内部の反応熱の影響を受け過ぎるため、フェノール樹脂発泡板の独立気泡率が低下、すなわち、断熱性能が悪化する傾向にある。
【００５７】
後硬化工程は、予成形工程および本成形工程後に行われる。後硬化工程の温度は、９０℃以上１２０℃以下であることが好ましい。
【実施例】
【００５８】
以下に、実施例および比較例によって本発明を更に詳細に説明するが、本発明はこれらに限定されるものではない。
【００５９】
＜フェノール樹脂Ａの合成＞
反応器に５２質量％ホルムアルデヒド水溶液（５２質量％ホルマリン）３，５００ｋｇと９９質量％フェノール２，５１０ｋｇ（不純物として水を含む）を仕込み、プロペラ回転式の攪拌機により攪拌し、温調機により反応器内部液温度を４０℃に調整した。次いで４８質量％水酸化ナトリウム水溶液をｐＨが８．７になるまで加えた後８５℃まで昇温して、反応を行わせた。反応液のオストワルド粘度が１２０平方ミリメートル毎秒（＝１２０ｍｍ2／ｓ、２５℃における測定値）に到達した段階で、反応液を冷却しつつ、フェノール樹脂中の尿素含有量が４．６質量％となるように尿素を添加した。その後、反応液を３０℃まで冷却し、パラトルエンスルホン酸一水和物の５０質量％水溶液を、ｐＨが６．３になるまで添加した。得られた反応液を薄膜蒸発機によって濃縮処理し、重量平均分子量および粘度を以下の方法で測定した。その結果、重量平均分子量が１，８００、４０℃における粘度が１２，０００ｍＰａ・ｓである、フェノール樹脂を得た。これをフェノール樹脂Ａとした。
【００６０】
＜重量平均分子量＞
ゲル浸透クロマトグラフィー（ＧＰＣ）測定により以下のような条件で測定を行い、後に示す標準物質（標準ポリスチレン、２−ヒドロキシベンジルアルコールおよびフェノール）によって得られた検量線よりフェノール樹脂の重量平均分子量Ｍｗを求めた。
前処理：
フェノール樹脂約１０ｍｇをＮ，Ｎジメチルホルムアミド（和光純薬工業株式会社製、高速液体クロマトグラフ用）１ｍｌに溶解し、０．２μｍメンブレンフィルターでろ過したものを測定溶液として用いた。
測定条件：
測定装置：Ｓｈｏｄｅｘ  Ｓｙｓｔｅｍ２１（昭和電工株式会社製）
カラム：Ｓｈｏｄｅｘ  ａｓａｈｉｐａｋ  ＧＦ−３１０ＨＱ（７．５ｍｍＩ．Ｄ．×３０ｃｍ）
溶離液：臭化リチウム０．１質量％をＮ，Ｎジメチルホルムアミド（和光純薬工業株式会社製、高速液体クロマトグラフ用）に溶解し使用した。
流量：０．６ｍｌ／分
検出器：ＲＩ検出器
カラム温度：４０℃
標準物質：標準ポリスチレン（昭和電工株式会社製「Ｓｈｏｄｅｘ  ｓｔａｎｄａｒｄ  ＳＬ−１０５」）、２−ヒドロキシベンジルアルコール（シグマアルドリッチ社製、９９％品）、フェノール（関東化学株式会社製、特級）
【００６１】
＜粘度＞
回転粘度計（東機産業（株）製、Ｒ−１００型、ローター部は３°×Ｒ−１４）を用い、４０℃で３分間安定させた後の測定値をフェノール樹脂の粘度とした。
【００６２】
＜フェノール樹脂Ｂの合成＞
反応液のオストワルド粘度が３０平方ミリメートル毎秒（＝３０ｍｍ2／ｓ、２５℃における測定値）に到達した段階で、反応液を冷却し、フェノール樹脂中の尿素含有量が６．０質量％となるように尿素を添加した以外は、フェノール樹脂Ａと同様の手順で合成し、反応液の濃縮条件を調整することで、重量平均分子量が６１０、４０℃における粘度が１２，０００ｍＰａ・ｓである、フェノール樹脂Ｂを得た。
【００６３】
＜フェノール樹脂Ｃの合成＞
反応器に５２質量％ホルムアルデヒド水溶液（５２質量％ホルマリン）３，５００ｋｇと９９質量％フェノール２，５１０ｋｇ（不純物として水を含む）とパラホルムアルデヒド（ＳＩＧＭＡ−ＡＬＤＲＩＣＨ製、純度９５％、平均粒径（ｄｖ５０）３５５μｍ）６３ｋｇを仕込み、プロペラ回転式の攪拌機により攪拌し、温調機により反応器内部液温度を４０℃に調整した。次いで４８質量％水酸化ナトリウム水溶液をｐＨが８．７になるまで加えた後８５℃まで昇温して、反応を行わせた。反応液のオストワルド粘度が１２０平方ミリメートル毎秒（＝１２０ｍｍ2／ｓ、２５℃における測定値）に到達した段階で、反応液を冷却しつつ、フェノール樹脂Ａの合成時と同量の尿素を添加した。その後、反応液を３０℃まで冷却し、パラトルエンスルホン酸一水和物の５０質量％水溶液を、ｐＨが６．３になるまで添加した。得られた反応液を薄膜蒸発機によって濃縮処理し、重量平均分子量および粘度を以下の方法で測定した。その結果、重量平均分子量が１，８００、４０℃における粘度が１２，０００ｍＰａ・ｓである、フェノール樹脂を得た。これをフェノール樹脂Ｃとした。
【００６４】
（実施例１）
フェノール樹脂Ａ１００質量部に対して、界面活性剤としてエチレンオキサイド−プロピレンオキサイドのブロック共重合体とポリオキシエチレンドデシルフェニルエーテルを質量比率でそれぞれ５０％ずつ含有する組成物を２．８質量％の割合で混合することでフェノール樹脂組成物を得た。このフェノール樹脂組成物に、パラホルムアルデヒド（富士フィルム和光製、純度９４％、平均粒径（ｄｖ５０）３１μｍ）を、その添加量がフェノール樹脂Ａ１００質量部に対して１．５質量部となるように添加し、二軸押し出し機（（株）テクノベル製）によって混練して、パラホルムアルデヒド添加フェノール樹脂組成物を得た。パラホルムアルデヒド添加フェノール樹脂組成物１００質量部に対して、発泡剤としてシクロペンタン７５質量％とイソブタン２５質量％の混合物６．０質量部、気体発泡核剤として窒素を発泡剤に対して０．４質量％、更に、酸性硬化剤としてキシレンスルホン酸８０質量％とジエチレングリコール２０質量％の混合物からなる組成物を１０質量部添加し、回転数可変式のミキシングヘッドに供給した。混合し、得られた発泡性フェノール樹脂組成物をマルチポート分配管にて分配し、移動する下面材上に供給した。なお、混合機（ミキサー）は、特開平１０−２２５９９３号に開示されたものを使用した。即ち、混合機の上部側面に、パラホルムアルデヒド添加フェノール樹脂組成物、および、発泡核剤を含む発泡剤の導入口があり、回転子が攪拌する攪拌部の中央付近の側面に酸性硬化剤の導入口を備えている混合機を使用した。攪拌部以降は発泡性フェノール樹脂組成物を吐出するためのノズルに繋がっている。また、混合機は、酸性硬化剤導入口までを混合部（前段）、酸性硬化剤導入口〜攪拌終了部を混合部（後段）、攪拌終了部〜ノズルを分配部とし、これらにより構成されており、混合機上部側面には圧力計が、攪拌終了部には温度計が、各々設置されている。混合機の設備汚れの指標として、該混合機の圧力上昇度に着目した。また、分配部は先端に複数のノズルを有し、得られた発泡性フェノール樹脂組成物が均一に分配されるように設計されている。ここで、混合機およびノズルは、各々温調水により温度を調節できるようになっており、温調水温度はともに２５℃とした。ミキシングヘッドの回転数は５００ｒｐｍに設定した。下面材上に供給した発泡性フェノール樹脂組成物は、予成形工程に導入されるが、このときの予成形工程の空間温度は６５℃とした。なお、予成形は、上面材上方より、フリーローラーにて行った。その後、二枚の面材で挟み込むようにして、空間温度が８５℃に加熱されたスラット型ダブルコンベアに導入した（本成形工程）。本成形工程において、１０分の滞留時間で硬化させた後、走行方向に対して垂直な方向に切断することで、ハンドリングが容易な１８２０ｍｍ長さのフェノール樹脂発泡板中間体を得た。その後更に、１１０℃のオーブンで３時間硬化させ（後硬化工程）、厚み５０ｍｍのフェノール樹脂発泡板を得た。なお、面材としては、上下面材ともに、ポリエステル不織布（旭化成(株)エルタスＥ０５０６０、目付量６０ｇ／ｍ2）を使用した。
【００６５】
＜パラホルムアルデヒドの平均粒径＞
パラホルムアルデヒドの平均粒径は、レーザー回析光散乱方式粒径分布測定装置（マイクロトラック・ベル（株）製、マイクロトラック；ＭＴ３３００ＥＸＩＩ）を使用し、粉末を水中に一様に分散させ
るため超音波処理を行った後に測定した。なお、粒度分布データは、粒子径スケールに対する積算％の分布曲線が５０％の横軸と交差するポイントの粒子径を５０％径（通常、メディアン径とも呼ばれる）として求めた。
【００６６】
＜５時間経過後の混合機圧力上昇度＞
混合機の設備汚れの指標としては、連続運転開始時の混合機圧力をＰ０、連続運転５時間後の混合機の圧力をＰ１としたとき、以下の式（１）により得られる値を、５時間経過後の混合機圧力上昇度（Ｐ；ｋＰａ／ｈｒ）として、Ａ；Ｐが５０未満、Ｂ；Ｐが５０以上１５０未満、Ｃ；Ｐが１５０以上、の場合として、３段階の評価を行った。Ｐが、Ａ及びＢであれば、設備汚れが少ないと判断できる。
Ｐ＝（Ｐ１−Ｐ０）／５                      （１）
【００６７】
そして、得られたフェノール樹脂発泡板の特性（硬化レベル、密度、厚み、独立気泡率、平均気泡径）を以下の方法によって評価した。
【００６８】
＜硬化レベル＞
ハンドリングが容易な１８２０ｍｍ長さのフェノール樹脂発泡板中間体の切断面のヒケ具合を、目視で評価した。図１（ａ）において、幅方向中心部に相当する、厚み方向の切断面５が、フェノール樹脂発泡板中間体１の上下面（上面材３、下面材４）と垂直になっていることが理想であるが、硬化が不足すると、図１（ｂ）に示すように、切断面５が変形し、厚み方向中心部がフェノール樹脂発泡板中間体１の中心方向に、最も抉れ（ヒケ）やすくなる。この断面変形状態を測定し、硬化レベル（切断面変形度）を判定する。硬化レベルは、図１（ｂ）に示すように、フェノール樹脂硬化体２における距離ａが１ｍｍ未満であれば「Ａ」、距離ａが１ｍｍ以上であれば「Ｂ」、距離ａが２ｍｍ以上であれば「Ｃ」と評価した。
【００６９】
＜密度＞
２００ｍｍ角のフェノール樹脂発泡板を試料とし、ＪＩＳ  Ｋ７２２２に従い質量と見かけ容積を測定して求めた。
【００７０】
＜厚み＞
３００ｍｍ角のフェノール樹脂発泡板の１辺の両端部から１０ｍｍ中心側に相当する位置にマーキングを行い、４辺全ての同位置にも同様にマーキングを行う。マーキングされた全８箇所の厚みをノギスで測定し、平均厚みを求め、厚みとする。
【００７１】
＜独立気泡率＞
ＡＳＴＭ−Ｄ−２８５６に従い測定した。具体的には、フェノール樹脂発泡体積層板より面材を取り除いた後、直径３０ｍｍ〜３２ｍｍの円柱形試料をコルクボーラーで刳り貫き、フェノール樹脂発泡体の厚み方向中心が中心となるように高さ９ｍｍ〜１３ｍｍに切り揃えた後、空気比較式比重計（東京サイエンス社製、１，０００型）の標準使用方法により試料容積を測定した。その試料容積から、試料質量とフェノール樹脂の密度から計算した壁（気泡以外の部分）の容積を差し引いた値を、試料の外寸から計算した見かけの容積で割り、１００をかけた値を独立気泡率として求めた。同様の操作を各測定部位から５０ｍｍ以上離れた部位について全１０点測定し、最も低い測定値を独立気泡率とした。なお、フェノール樹脂の密度は１．３ｋｇ／Ｌとした。なお、フェノール樹脂発泡体の厚みが３０ｍｍ以下の場合には、直径３０ｍｍ〜３２ｍｍの円柱形試料をコルクボーラーで刳り貫き、フェノール樹脂発泡体の厚み方向中心が中心となるように高さ４ｍｍ〜６ｍｍに切り揃えた後同様の評価を行った。
【００７２】
＜平均気泡径＞
平均気泡径は、ＪＩＳ  Ｋ６４０２に記載の方法を参考に、以下の方法で測定した。フェノール樹脂発泡板の厚み方向のほぼ中央を表裏面に平行に切削して得た試験片の切断面を５０倍に拡大した写真を撮影し、得られた写真上にボイドを避けて９ｃｍの長さ（実際の発泡体断面における１，８００μｍに相当する）の直線を４本引き、各直線が横切った気泡の数に準じて測定したセル数を各直線で求め、それらの平均値で１，８００μｍを割った値を平均気泡径とした。なお、ボイドとは、前記５０倍に拡大した写真上において、１．５ｃｍ以上の略円形直径に相当する気泡径を有する気泡をいう。
【００７３】
（実施例２）
パラホルムアルデヒドの添加量を０．２質量部とした以外は、実施例１と同様にして、フェノール樹脂発泡板を得た。
【００７４】
（実施例３）
パラホルムアルデヒドの添加量を１０．０質量部とした以外は、実施例１と同様にして、フェノール樹脂発泡板を得た。
【００７５】
（実施例４）
フェノール樹脂Ａの替わりにフェノール樹脂Ｂを用い、フェノール樹脂Ｂ１００質量部に対してパラホルムアルデヒドを１．５質量部となるように添加した以外は、実施例１と同様にして、フェノール樹脂発泡板を得た。
【００７６】
（実施例５）
発泡剤として、シクロペンタン７５質量％とイソブタン２５質量％の混合物６．０質量部の替わりに、イソプロピルクロリド４０質量％と１−クロロ−３，３，３−トリフルオロプロペン６０質量の混合物６．６質量部を用いる以外は、実施例１と同様にして、フェノール樹脂発泡板を得た。
【００７７】
（実施例６）
混合機およびノズルの温調水温度をともに３５℃とすることで混合機出口温度を４５℃とする以外は、実施例１と同様にして、フェノール樹脂発泡板を得た。
【００７８】
（実施例７）
予成形工程の空間温度を４６℃とする以外は、実施例１と同様にして、フェノール樹脂発泡板を得た。
【００７９】
（実施例８）
予成形工程の空間温度を７０℃とする以外は、実施例１と同様にして、フェノール樹脂発泡板を得た。
【００８０】
（実施例９）
使用するパラホルムアルデヒドを、ＳＩＧＭＡ−ＡＬＤＲＩＣＨ製、純度９５％、平均粒径（ｄｖ５０）３５５μｍ、とする以外は、実施例１と同様にして、フェノール樹脂発泡板を得た。
【００８１】
（実施例１０）
実施例１において得られたフェノール樹脂組成物に、パラホルムアルデヒド（富士フィルム和光製、純度９４％、平均粒径（ｄｖ５０）３１μｍ）をフェノール樹脂Ａ１００質量部に対して１．５質量部添加する以外に、フェノール樹脂発泡体粉をフェノール樹脂組成物１００質量部に対して５質量％となるように、二軸押し出し機（（株）テクノベル製）によって混練し、パラホルムアルデヒド添加フェノール樹脂組成物を得た以外は、実施例１と同様にしてフェノール樹脂発泡板を得た。なお、フェノール樹脂発泡体粉は以下のように作製した。
フェノール樹脂発泡体（旭化成（株）製、ネオマフォーム）端材を、転動ボールミル（乾式、直径９００ｍｍ×１５００ｍｍ）にて面材剥離及び粗粉砕してから、篩（篩目開き：１．２ｍｍ）により面材を除去した後、振動ボールミル（乾式、内径１５０ｍｍ、１筒１５．５Ｌ×２筒）を用いて圧密化微粉砕を行い、嵩密度１８０ｋｇ／ｍ3のフェノール樹脂発泡体粉を作製した。このフェノール樹脂発泡体粉をレーザー回析光散乱方式粒径分布測定装置で測定したところ、平均粒径は２６．８μｍであった。
【００８２】
（実施例１１）
使用するパラホルムアルデヒドを、以下のものとする以外は、実施例１と同様にしてフェノール樹脂発泡板を得た。使用するパラホルムアルデヒドは、実施例９で使用したパラホルムアルデヒドを、転動ボールミル（乾式、直径９００ｍｍ×１５００ｍｍ）にて粉砕することにより、平均粒径（ｄｖ５０）１９８μｍとしたものを用いた。
【００８３】
（参考例）
パラホルムアルデヒドを添加せず、本成形工程における滞留時間を１５分とする以外は、実施例１と同様にして、フェノール樹脂発泡板を得た。
【００８４】
（比較例１）
パラホルムアルデヒドを無添加とする以外は、実施例１と同様にして、フェノール樹脂発泡板を得た。なお、この条件は、本成形工程における滞留時間を１０分とする以外は、参考例と同様にして、フェノール樹脂発泡板を得た、ことにもなる。
【００８５】
（比較例２）
酸性硬化剤としてキシレンスルホン酸８０質量％とジエチレングリコール２０質量％の混合物からなる組成物を１６．５質量部添加する以外は、実施例１と同様にして、フェノール樹脂発泡板を得た。
【００８６】
（比較例３）
本成形工程の空間温度を１０５℃とする以外は、実施例１と同様にして、フェノール樹脂発泡板を得た。
【００８７】
（比較例４）
フェノール樹脂Ａの替わりにフェノール樹脂Ｃを用い、フェノール樹脂組成物へのパラホルムアルデヒドの添加は行わない以外は、実施例１と同様にして、フェノール樹脂発泡板を得た。
【００８８】
実施例１〜１１、参考例、および比較例１〜４で得られたフェノール樹脂発泡板の特性の評価結果を、表１にまとめた。
【００８９】
【表１】
2020139088.tif 000003
【００９０】
表１より、実施例１〜１１の製造条件では、設備、特に混合機を汚さず、長時間安定的に高速成形できることがわかる。なお、比較例１は硬化不足により良品が得られなかったため、フェノール樹脂発泡体の厚み、密度、独立気泡率、及び平均気泡径の評価は行わなかった。一方、参考例では、比較例１の本成形工程における滞留時間を延ばすことで、良品を得ることができた。
【符号の説明】
【００９１】
１  フェノール樹脂発泡板中間体
２  フェノール樹脂硬化体
３  上面材
４  下面材
５  厚み方向の切断面
ａ  切断面変形度
【図１】
2020139088.tif 000004